(57)【特許請求の範囲】
【請求項１】
（メタ）アクリル酸と炭酸ジフェニルとを、（メタ）アクリル酸の使用量が、炭酸ジフェニル１モルに対して０．１モル以上１．６モル以下で反応させる、フェニル（メタ）アクリレートの製造方法。
【請求項２】
（メタ）アクリル酸と炭酸ジフェニルとを触媒存在下で反応させる、請求項１に記載のフェニル（メタ）アクリレートの製造方法。
【請求項３】
触媒が、窒素含有有機化合物、第１族金属化合物、第２族金属化合物及びトリフルオロメタンスルホン酸金属化合物から選ばれる少なくとも１種である、請求項２に記載のフェニル（メタ）アクリレートの製造方法。
【請求項４】
触媒が下記式（１）または（２）で示される窒素含有有機化合物である、請求項３に記載のフェニル（メタ）アクリレートの製造方法。
【化１】
0006459515.tif 000017
（式（１）中、ＮＲ１Ｒ２基はピリジン環の２位、３位、４位のいずれか１つに結合している。Ｒ１およびＲ２は、それぞれ独立に、水素、置換又は非置換の炭素数１〜３０のアルキル基、置換又は非置換の炭素数２〜３０のアルケニル基、或いは置換又は非置換の炭素数６〜３０のアリール基である。Ｒ１とＲ２が任意に結合して、環状構造を形成していてもよい。）
【化２】
0006459515.tif 000018
（式（２）中、Ｒ３は水素、置換又は非置換の炭素数１〜３０のアルキル基、置換又は非置換の炭素数２〜３０のアルケニル基、或いは置換又は非置換の炭素数６〜３０のアリール基である。）
【請求項５】
第２族金属化合物が、有機分子からなるイオン性配位子を有するマグネシウム化合物である、請求項３に記載のフェニル（メタ）アクリレートの製造方法。
【請求項６】
触媒の使用量が、炭酸ジフェニル１モルに対して０．００００１モル以上４モル以下である、請求項２〜５のいずれか１項に記載のフェニル（メタ）アクリレートの製造方法。
【請求項７】
触媒の使用量が、炭酸ジフェニル１モルに対して０．０００１モル以上０．６モル以下である、請求項６に記載のフェニル（メタ）アクリレートの製造方法。
【請求項８】
触媒の使用量が、炭酸ジフェニル１モルに対して０．０３モル以上０．１５モル以下である、請求項７に記載のフェニル（メタ）アクリレートの製造方法。
【請求項９】
（メタ）アクリル酸の使用量が、炭酸ジフェニル１モルに対して０．８モル以上１．６モル以下である、請求項１〜８のいずれか１項に記載のフェニル（メタ）アクリレートの製造方法。
【請求項１０】
（メタ）アクリル酸を、炭酸ジフェニルに対して分割添加または連続添加する、請求項１〜９のいずれか１項に記載のフェニル（メタ）アクリレートの製造方法。
【請求項１１】
フェニル（メタ）アクリレートを９０質量％以上９９．９９９質量％以下、及び炭酸ジフェニルを０．００１質量％以上１０質量％以下含む、フェニル（メタ）アクリレート組成物。
【請求項１２】
（メタ）アクリル酸と炭酸ジフェニルとを反応させる際の反応温度が６０℃以上、１８０℃以下である請求項１〜１０のいずれか１項に記載のフェニル（メタ）アクリレートの製造方法。
【請求項１３】
（メタ）アクリル酸と炭酸ジフェニルとを反応させる際に溶媒を使用しないことを特徴とする請求項１〜１０及び１２のいずれか１項に記載のフェニル（メタ）アクリレートの製造方法。
【請求項１４】
（メタ）アクリル酸と炭酸ジフェニルとを反応させる際に、反応容器中の気相部を酸素含有ガス雰囲気にすることを特徴とする請求項１〜１０、１２及び１３のいずれか１項に記載のフェニル（メタ）アクリレートの製造方法。
【発明の詳細な説明】
【技術分野】
【０００１】
本発明はフェニル（メタ）アクリレートの製造方法及びフェニル（メタ）アクリレート組成物に関する。
【背景技術】
【０００２】
フェニル（メタ）アクリレートの製造方法としては、いくつかの方法が提案されている（例えば、特許文献１、特許文献２、非特許文献１）。【０００３】
特許文献１は、（メタ）アクリル酸とフェノールとを酸触媒下で脱水反応させる方法を開示している。特許文献２は、（メタ）アクリル酸エステルと炭酸ジフェニルとを反応させる方法を開示している。非特許文献１は、（メタ）アクリル酸クロリドとフェノールとをアミン存在下で反応させる方法を開示している。
【先行技術文献】
【特許文献】
【０００４】
【特許文献１】特開２０１１−１０５６６７号公報
【特許文献２】特開２００７−２４６５０３号公報
【非特許文献】
【０００５】
【非特許文献１】Ｊｏｕｒｎａｌ  ｏｆ  Ｏｒｇａｎｉｃ  Ｃｈｅｍｉｓｔｒｙ，１９７７，４２，３９６５
【発明の概要】
【発明が解決しようとする課題】
【０００６】
しかしながら、特許文献１に記載された方法では、反応によって生成する水によりフェニル（メタ）アクリレートが分解するため、反応の平衡を生成系に偏らせることが難しく、フェニル（メタ）アクリレートを効率よく合成することができない。特許文献２に記載された方法では、炭酸ジフェニルに対して余剰の（メタ）アクリル酸エステルを必要とするため、反応容積あたりのフェニル（メタ）アクリレートの生成量が少ない。また、非特許文献１に記載された方法では、原料の（メタ）アクリル酸クロリド由来の塩化水素により反応装置が腐食する可能性がある。また、（メタ）アクリル酸クロリドが高価であるため、製造されるフェニル（メタ）アクリレートの製造コストが高くなる。【０００７】
従って、本発明の目的は、安価かつ高収率でフェニル（メタ）アクリレートを製造できる方法を提供することにある。
【課題を解決するための手段】
【０００８】
本発明者等は、従来技術の課題に鑑みて鋭意検討を重ねた結果、（メタ）アクリル酸と炭酸ジフェニルとを反応させることにより上記目的を達成できることを見出し、本発明を完成するに至った。すなわち、本発明は以下の［１］から［１３］である。【０００９】
［１］（メタ）アクリル酸と炭酸ジフェニルとを反応させる、フェニル（メタ）アクリレートの製造方法。【００１０】
［２］（メタ）アクリル酸と炭酸ジフェニルとを触媒存在下で反応させる、［１］に記載のフェニル（メタ）アクリレートの製造方法。【００１１】
［３］触媒が、窒素含有有機化合物、第１族金属化合物、第２族金属化合物及びトリフルオロメタンスルホン酸金属化合物から選ばれる少なくとも１種である、［２］に記載のフェニル（メタ）アクリレートの製造方法。【００１２】
［４］触媒が下記式（１）または（２）で示される窒素含有有機化合物である、［３］に記載のフェニル（メタ）アクリレートの製造方法。【００１３】
【化１】
0006459515.tif 000002
【００１４】
（式（１）中、ＮＲ１Ｒ２基はピリジン環の２位、３位、４位のいずれか１つに結合している。Ｒ１およびＲ２は、それぞれ独立に、水素、置換又は非置換の炭素数１〜３０のアルキル基、置換又は非置換の炭素数２〜３０のアルケニル基、或いは置換又は非置換の炭素数６〜３０のアリール基である。Ｒ１とＲ２が任意に結合して、環状構造を形成していてもよい。）【００１５】
【化２】
0006459515.tif 000003
【００１６】
（式（２）中、Ｒ３は水素、置換又は非置換の炭素数１〜３０のアルキル基、置換又は非置換の炭素数２〜３０のアルケニル基、或いは置換又は非置換の炭素数６〜３０のアリール基である。）
［５］第２族金属化合物が、有機分子からなるイオン性配位子を有するマグネシウム化合物である、［３］に記載のフェニル（メタ）アクリレートの製造方法。【００１７】
［６］触媒の使用量が、炭酸ジフェニル１モルに対して０．００００１モル以上４モル以下である、［２］から［５］のいずれかに記載のフェニル（メタ）アクリレートの製造方法。【００１８】
［７］触媒の使用量が、炭酸ジフェニル１モルに対して０．０００１モル以上０．６モル以下である、［６］に記載のフェニル（メタ）アクリレートの製造方法。【００１９】
［８］触媒の使用量が、炭酸ジフェニル１モルに対して０．０３モル以上０．１５モル以下である、［７］に記載のフェニル（メタ）アクリレートの製造方法。【００２０】
［９］（メタ）アクリル酸の使用量が、炭酸ジフェニル１モルに対して０．１モル以上５モル以下である、［１］から［８］のいずれかに記載のフェニル（メタ）アクリレートの製造方法。【００２１】
［１０］（メタ）アクリル酸の使用量が、炭酸ジフェニル１モルに対して０．８モル以上１．６モル以下である、［９］に記載のフェニル（メタ）アクリレートの製造方法。【００２２】
［１１］（メタ）アクリル酸を、炭酸ジフェニルに対して分割添加または連続添加する、［１］から［１０］のいずれかに記載のフェニル（メタ）アクリレートの製造方法。【００２３】
［１２］フェニル（メタ）アクリレートを９０質量％以上９９．９９９質量％以下、及び炭酸ジフェニルを０．００１質量％以上１０質量％以下含む、フェニル（メタ）アクリレート組成物。【００２４】
［１３］フェニル（メタ）アクリレートを９０質量％以上９９．９９９質量％以下、及び下記式（３）で表される化合物および／または下記式（４）で表される化合物を０．００１質量％以上１０質量％以下含む、フェニル（メタ）アクリレート組成物。【００２５】
【化３】
0006459515.tif 000004
【００２６】
【化４】
0006459515.tif 000005
【発明の効果】
【００２７】
本発明によれば、安価かつ高収率でフェニル（メタ）アクリレートを製造することができる。
【発明を実施するための形態】
【００２８】
本発明に係るフェニル（メタ）アクリレートの製造方法は、（メタ）アクリル酸と炭酸ジフェニルとを反応させる。即ち、本発明に係る方法では、原料として（メタ）アクリル酸と炭酸ジフェニルとを用い、これらを反応させる。二酸化炭素が副生することにより、反応が非平衡となり、原料を完全に反応させることができる。したがって、本発明に係る方法ではフェニル（メタ）アクリレートを安価に、かつ高収率で製造することができる。
【００２９】
本発明に係るフェニル（メタ）アクリレートの製造方法について以下に詳しく説明する。なお、本明細書において、（メタ）アクリル酸は、アクリル酸および／またはメタクリル酸を意味する。また、フェニル（メタ）アクリレートは、フェニルアクリレートおよび／またはフェニルメタクリレートを意味する。また、ＭＡＡ付加体（メタクリル酸付加体）は、前記式（３）で表される化合物である。また、ＡＡ付加体（アクリル酸付加体）は、前記式（４）で表される化合物である。また、（メタ）アクリル酸付加体は、前記式（３）で表される化合物および／または前記式（４）で表される化合物を意味する。また、ＰｈＯＨ付加体（フェノール付加体）は、下記式（５）で表される化合物である。また、フェニルメタクリレート二量体は、下記式（６）で表される化合物である。また、ＰＨＡ−ＰｈＯＨ付加体は、下記式（７）で表される化合物である。
【００３０】
【化５】
0006459515.tif 000006
【００３１】
【化６】
0006459515.tif 000007
【００３２】
【化７】
0006459515.tif 000008
【００３３】
（１）炭酸ジフェニル
本発明で用いられる炭酸ジフェニルの純度は、特に限定されるものではないが、５０質量％以上であることが好ましく、７０質量％以上であることがより好ましく、８５質量％以上であることがさらに好ましく、９０質量％以上であることが特に好ましく、９５質量％以上であることが最も好ましい。純度が５０質量％以上の炭酸ジフェニルを使用することにより、反応容積あたりのフェニル（メタ）アクリレートの生成量を多くすることができる。
【００３４】
（２）（メタ）アクリル酸
本発明で用いられる（メタ）アクリル酸の純度は、特に限定されるものではないが、５０質量％以上であることが好ましく、７０質量％以上であることがより好ましく、８５質量％以上であることがさらに好ましく、９０質量％以上であることが特に好ましく、９５質量％以上であることが最も好ましい。純度が５０質量％以上の（メタ）アクリル酸を使用することにより、反応容積あたりのフェニル（メタ）アクリレートの生成量を多くすることができる。
【００３５】
本発明で用いられる（メタ）アクリル酸としては、メタクリル酸が好ましい。メタクリル酸を用いることにより、短時間の反応でフェニルエステルを高収率で得ることができる。
【００３６】
（３）触媒
（メタ）アクリル酸と炭酸ジフェニルとを反応させる際、触媒は使用しても、使用しなくてもよいが、使用するほうが反応速度向上の観点から好ましい。該触媒としては、特に限定されるものではないが、窒素含有有機化合物、第１族金属化合物、第２族金属化合物、トリフルオロメタンスルホン酸金属化合物等を使用することが、フェニル（メタ）アクリレートの生成速度向上の観点から好ましい。これらの触媒は１種を単独で使用してもよく、２種以上を併用してもよい。
【００３７】
（３−１）窒素含有有機化合物
窒素含有有機化合物としては、特に限定されるものではなく、例えば、モノメチルアミン、アニリン、ｏ−トルイジン、ｏ−アニシジン等の１級アミン；ジメチルアミン、ジエチルアミン、ピペリジン等の２級アミン；トリメチルアミン、トリエチルアミン、トリ−ｎ−プロピルアミン、トリイソプロピルアミン、ジエチルイソプロピルアミン、トリ−ｎ−ブチルアミン、トリイソブチルアミン、トリ−ｔｅｒｔ−ブチルアミン、トリ−ｎ−オクチルアミン、トリ−２−エチルヘキシルアミン、１，４−ジアザビシクロ［２．２．２］オクタン等の３級アミン；ピリジン、ピロール、キノリン、アクリジン等の複素環式化合物等が挙げられる。また、１分子内に、１級アミン部位、２級アミン部位、３級アミン部位、複素環式化合物の窒素部位のいずれか２つ以上を有する窒素含有有機化合物でもよい。
【００３８】
上記窒素含有有機化合物のうち、１分子内に窒素原子を２つ以上有する窒素含有有機化合物が好ましく、２つ以上の窒素原子が共役相互作用を有する窒素含有有機化合物がより好ましい。該窒素含有有機化合物としては、例えば、４−アミノピリジン、４−ジメチルアミノピリジン、４−ジエチルアミノピリジン、イミダゾール、１−メチルイミダゾール、ピリミジン、１，８−ジアザビシクロ［５．４．０］ウンデカ−７−エンを挙げることができる。
【００３９】
上記２つ以上の窒素原子が共役相互作用を有する窒素含有有機化合物のうち、特に前記式（１）または（２）で示される窒素含有有機化合物であることが、フェニル（メタ）アクリレートの生成速度向上の観点から好ましい。前記式（１）のＲ１およびＲ２において、アルキル基としては、例えば、メチル基、エチル基、ｎ−プロピル基、イソプロピル基、ｎ−ブチル基、イソブチル基、ｔｅｒｔ−ブチル基、ｎ−オクチル基、２−エチルヘキシル等が挙げられる。アルケニル基としては、例えば、ビニル基、アリル基、１−ブテニル基等が挙げられる。アリール基としては、例えば、フェニル基、１−ナフチル基、２−ナフチル基、９−アントラセニル基等が挙げられる。アルキル基、アルケニル基及びアリール基の置換基としては、例えば、フルオロ基、クロロ基、ブロモ基、ヨード基、メトキシ基、エトキシ基、アセチル基、トリメチルシリル基、ジメチルホスフィノ基、ニトリル基、ニトロ基等が挙げられる。Ｒ１とＲ２が結合して環状構造を形成している場合には、炭素−炭素結合、炭素−酸素結合、炭素−窒素結合、炭素−硫黄結合、硫黄−硫黄結合、炭素−リン結合、炭素−ケイ素結合等によりＲ１とＲ２が結合していてもよい。前記式（３）のＲ３の置換又は非置換のアルキル基、アルケニル基、アリール基は、前記式（１）のＲ１およびＲ２と同様の基であることができる。
【００４０】
前記式（１）で表される窒素含有有機化合物としては、例えば、２−アミノピリジン、２−（メチルアミノ）ピリジン、２−ジメチルアミノピリジン、３−アミノピリジン、３−（メチルアミノ）ピリジン、３−ジメチルアミノピリジン、４−アミノピリジン、４−（メチルアミノ）ピリジン、４−ジメチルアミノピリジン、４−ジエチルアミノピリジン、４−アニリノピリジン、４−ピロリジノピリジン、４−（４−ピリジル）モルホリン、４−（４−アミノピペリジノ）ピリジン等が挙げられる。
【００４１】
前記式（２）で表される窒素含有有機化合物としては、例えば、イミダゾール、１−メチルイミダゾール、１−エチルイミダゾール、１−プロピルイミダゾール、１−イソプロピルイミダゾール、１−ブチルイミダゾール、１−フェニルイミダゾール等が挙げられる。
【００４２】
前記式（１）または（２）で表される窒素含有有機化合物のうち、４−アミノピリジン、４−ジメチルアミノピリジン、４−ジエチルアミノピリジン、イミダゾール、１−メチルイミダゾールが好ましく、４−アミノピリジン、４−ジメチルアミノピリジン、４−ジエチルアミノピリジンがより好ましい。これらは一種を用いてもよく、二種以上を併用してもよい。
【００４３】
（３−２）第１族金属化合物
第１族金属化合物としては、特に限定されない。第１族金属としては、リチウム、ナトリウム、カリウムが好ましく、リチウム、ナトリウムがより好ましく、リチウムがさらに好ましい。
【００４４】
第１族金属化合物は、配位子を有する化合物であることが好ましい。配位子としては、例えば、（メタ）アクリル酸イオン、ギ酸イオン、酢酸イオン、アセチルアセトナートイオン、トリフルオロ−２，４−ペンタンジオナトイオン、フェノキシイオン、メトキシイオン、水酸化物イオン、炭酸イオン、炭酸水素イオン等が挙げられる。
【００４５】
配位子は、イオン性配位子であることが好ましく、フェニル（メタ）アクリレートの生成速度向上の観点から、有機分子からなるイオン性配位子であることがより好ましい。有機分子からなるイオン性配位子は、カルボン酸イオン配位子、芳香族アルコキシイオン配位子であることが好ましく、（メタ）アクリル酸イオン配位子、フェノキシイオン配位子であることがより好ましく、メタクリル酸イオン配位子、フェノキシイオン配位子であることがさらに好ましい。
【００４６】
有機分子からなるイオン性配位子を有する第１族金属化合物としては、例えば、（メタ）アクリル酸リチウム、ギ酸リチウム、酢酸リチウム、リチウムフェノキシド、リチウムメトキシド、（メタ）アクリル酸ナトリウム、ギ酸ナトリウム、酢酸ナトリウム、ナトリウムフェノキシド、ナトリウムメトキシド、（メタ）アクリル酸カリウム、ギ酸カリウム、酢酸カリウム、カリウムフェノキシド、カリウムメトキシド等が挙げられる。これらのうち、（メタ）アクリル酸リチウム、（メタ）アクリル酸ナトリウム、（メタ）アクリル酸カリウム、リチウムフェノキシド、ナトリウムフェノキシド、カリウムフェノキシドが好ましく、（メタ）アクリル酸リチウム、（メタ）アクリル酸ナトリウム、リチウムフェノキシド、ナトリウムフェノキシドがより好ましく、（メタ）アクリル酸リチウム、リチウムフェノキシドがさらに好ましく、メタクリル酸リチウム、リチウムフェノキシドが特に好ましい。これらは一種を用いてもよく、二種以上を併用してもよい。
【００４７】
（３−３）第２族金属化合物
第２族金属化合物としては、特に限定されない。第２族金属としては、ベリリウム、マグネシウム、カルシウムが好ましく、マグネシウム、カルシウムがより好ましく、マグネシウムがさらに好ましい。
【００４８】
第２族金属化合物は、配位子を有する化合物であることが好ましい。配位子は、第１族金属化合物と同様の配位子であることができる。特に、フェニル（メタ）アクリレートの生成速度向上の観点から、第２族金属化合物は、有機分子からなるイオン性配位子を有するマグネシウム化合物であることが好ましい。
【００４９】
有機分子からなるイオン性配位子を有する第２族金属化合物としては、例えば、（メタ）アクリル酸ベリリウム、ギ酸ベリリウム、酢酸ベリリウム、ベリリウムフェノキシド、ベリリウムメトキシド、（メタ）アクリル酸マグネシウム、ギ酸マグネシウム、酢酸マグネシウム、マグネシウムフェノキシド、マグネシウムメトキシド、マグネシウムアセチルアセトナート、ビス（トリフルオロ−２，４−ペンタンジオナト）マグネシウム、（メタ）アクリル酸カルシウム、ギ酸カルシウム、酢酸カルシウム、カルシウムフェノキシド、カルシウムメトキシド、カルシウムアセチルアセトナート、ビス（トリフルオロ−２，４−ペンタンジオナト）カルシウム等が挙げられる。これらのうち、（メタ）アクリル酸マグネシウム、（メタ）アクリル酸カルシウム、マグネシウムフェノキシド、カルシウムフェノキシド、マグネシウムアセチルアセトナート、カルシウムアセチルアセトナートが好ましく、（メタ）アクリル酸マグネシウム、マグネシウムフェノキシド、マグネシウムアセチルアセトナートがより好ましく、（メタ）アクリル酸マグネシウム、マグネシウムフェノキシドがさらに好ましく、メタクリル酸マグネシウム、マグネシウムフェノキシドが特に好ましい。これらは一種を用いてもよく、二種以上を併用してもよい。
【００５０】
（３−４）トリフルオロメタンスルホン酸金属化合物
トリフルオロメタンスルホン酸金属化合物としては、特に限定されない。トリフルオロメタンスルホン酸金属化合物に含まれる金属としては、サマリウム、スカンジウム、ランタン、セリウム、スズ、銅、ユウロピウム、ハフニウム、ネオジム、ニッケル、銀、ツリウム、イッテルビウム、イットリウム、亜鉛等を挙げることができる。これらのうち、サマリウム、スカンジウム、ランタン、セリウム、ハフニウムが好ましく、サマリウム、スカンジウム、ランタンがより好ましく、サマリウムがさらに好ましい。
【００５１】
より詳細には、トリフルオロメタンスルホン酸金属化合物としては、トリフルオロメタンスルホン酸サマリウム、トリフルオロメタンスルホン酸スカンジウム、トリフルオロメタンスルホン酸ランタンが好ましく、トリフルオロメタンスルホン酸サマリウムがより好ましい。これらは一種を用いてもよく、二種以上を併用してもよい。
【００５２】
（４）フェニル（メタ）アクリレートの製造
本発明で使用する（メタ）アクリル酸の量は、効率良くフェニル（メタ）アクリレートが得られる限り特に限定されるものではないが、炭酸ジフェニル１モルに対して、０．１モル以上とすることができ、０．５モル以上が好ましく、０．８モル以上がより好ましく、０．９モル以上がさらに好ましく、０．９５モル以上が特に好ましい。
【００５３】
また、（メタ）アクリル酸の量は、炭酸ジフェニル１モルに対して、５モル以下とすることができ、３モル以下が好ましく、２モル以下がより好ましく、１．６モル以下がさらに好ましく、１．３モル以下が特に好ましい。
【００５４】
（メタ）アクリル酸の量を炭酸ジフェニル１モルに対して、０．１モル以上５モル以下にすることにより、反応容積あたりのフェニル（メタ）アクリル酸の生成量を多くすることができる。
【００５５】
本発明において触媒を使用する場合には、触媒の使用量は、効率良くフェニル（メタ）アクリレートが得られる限り特に限定されるものではないが、炭酸ジフェニル１モルに対して０．００００１モル以上４モル以下とすることができ、０．００００５モル以上１モル以下が好ましく、０．０００１モル以上０．６モル以下がより好ましく、０．００１モル以上０．３モル以下がさらに好ましく、０．０１モル以上０．２モル以下がよりさらに好ましく、０．０３モル以上０．１５モル以下が特に好ましく、０．０５モル以上０．１モル以下が最も好ましい。
【００５６】
触媒の使用量を炭酸ジフェニル１モルに対して０．００００１モル以上にすることにより、不純物による触媒活性の低下を効果的に抑制することができる。触媒の使用量を炭酸ジフェニル１モルに対して４モル以下とすることにより、フェニル（メタ）アクリレートの生産性や生成物の純度低下を効率的に防ぐことができる。
【００５７】
また、触媒は、反応液に溶解した状態であってもよく、溶解していない状態であってもよいが、溶解した状態であることが好ましい。触媒が反応液に溶解した状態であることにより、フェニル（メタ）アクリレートの生成速度を向上させることができる。
【００５８】
（メタ）アクリル酸と炭酸ジフェニルとを反応させる（以下、単に「反応」ということがある）際は、溶媒を使用してもよいが、生産性の観点から溶媒を使用しないことが好ましい。溶媒を使用する場合は、（メタ）アクリル酸、炭酸ジフェニル、触媒、フェニル（メタ）アクリレートと反応しない限り、その種類は特に限定されない。溶媒としては、例えば、ヘキサン、トルエン、キシレン等の炭化水素系溶媒；ジエチルエーテル、テトラヒドロフラン等のエーテル系溶媒；アセトン、メチルエチルケトン等のケトン系溶媒；ジメチルホルムアミド、ジメチルアセトアミド等のアミド系溶媒等が挙げられる。これらは一種を用いてもよく、二種以上を併用してもよい。
【００５９】
反応温度は特に限定されるものでないが、６０℃以上１８０℃以下であることが好ましく、８０℃以上１６０℃以下であることがより好ましく、９５℃以上１５０℃以下であることがさらに好ましく、１１０℃以上１４０℃以下であることが特に好ましい。反応温度を６０℃以上とすることで、反応を円滑に進行させることができる。反応温度を１８０℃以下とすることにより、重合や副反応を抑えることができる。なお、反応温度は一定である必要はなく、好ましい範囲で変化させてもよい。
【００６０】
反応時間は特に限定されるものでなく、反応の規模や条件等に応じて適宜選択することができる。反応時間は１時間以上８０時間以下とすることができ、２時間以上４０時間以下が好ましく、３時間以上２０時間以下がより好ましい。反応時間を１時間以上とすることにより反応を円滑に進行させることができる。反応時間を８０時間以下とすることにより重合や副反応を抑えることができる。
【００６１】
反応させる際の圧力は、特に限定されるものではなく、減圧した状態、大気圧、加圧した状態のいずれでもよい。
【００６２】
反応を行う反応器の形態は、特に限定されるものではなく、バッチ式槽型反応器、連続式槽型反応器、連続式管型反応器等が使用でき、バッチ式槽型反応器が好ましい。
【００６３】
反応原料（（メタ）アクリル酸、炭酸ジフェニル、触媒、溶媒等）の反応器への導入方法については、特に制限されるものでなく、加熱前または加熱中に全ての反応原料を一度に反応器に導入してもよいし、加熱中に一部または全ての反応原料を段階的に添加してもよく、加熱中に一部または全ての反応原料を連続的に添加してもよい。また、これらを組みあわせた導入方法でもよい。
【００６４】
特に、（メタ）アクリル酸の反応器への導入方法については、反応速度向上とフェニル（メタ）アクリレートの生産性向上の観点から、炭酸ジフェニルと、触媒を使用する場合は触媒とを含む反応液に、（メタ）アクリル酸を分割添加または連続添加することが好ましく、連続添加することがより好ましい。なお、分割添加とは、（メタ）アクリル酸を２回以上に分けて反応液に添加することを示す。また、連続添加とは、（メタ）アクリル酸を滴下等により反応液に継続的に添加することを示す。連続添加は、２以上の区間に分けて行ってもよい。
【００６５】
（メタ）アクリル酸を分割添加する場合、各添加量は一定でも、一定でなくてもよいが、隣接する２回の添加のいずれかで添加量を減少させることが好ましく、隣接する２回の添加の全てで添加量を減少させることがより好ましい。また、添加する間隔は一定でも、増加させても、減少させてもよいが、一定または増加させることが好ましく、増加させることがより好ましい。
【００６６】
（メタ）アクリル酸を連続添加する場合、その添加速度は一定でも、増加させても、減少させてもよいが、連続添加する区間の一部で添加速度を減少させることが好ましい。また、連続添加するすべての区間で添加速度が一定である、または添加速度を減少させることが好ましい。
【００６７】
（メタ）アクリル酸を分割添加または連続添加する場合、反応液中の（メタ）アクリル酸の濃度は特に限定されるものではなく、一定でも、一定でなくてもよい。しかしながら、反応を行う区間の一部において（メタ）アクリル酸の濃度が低いことが好ましく、反応を行うすべての区間において（メタ）アクリル酸の濃度が低いことがより好ましい。（メタ）アクリル酸の濃度が低いとは、具体的には、反応液中の（メタ）アクリル酸のモル数を、炭酸ジフェニルのモル数とフェニル（メタ）アクリレートのモル数の和で割った値（モル比）が０．０００１以上１以下であることを示す。上記モル比は、０．０００１以上０．８以下であることが好ましく、０．０００１以上０．６以下であることがより好ましく、０．０００１以上０．４以下であることがさらに好ましく、０．０００１以上０．２以下であることが特に好ましい。
【００６８】
（メタ）アクリル酸を分割添加または連続添加する場合、反応液の温度は、特に制限されるものではないが、６０℃以上１８０℃以下であることが好ましく、８０℃以上１６０℃以下であることがより好ましく、９５℃以上１５０℃以下であることがさらに好ましく、１１０℃以上１４０℃以下であることが特に好ましい。
【００６９】
（メタ）アクリル酸を分割添加または連続添加する際の所要時間は、特に制限されるものではないが、３０分以上であることが好ましく、６０分以上であることがより好ましく、９０分以上であることがさらに好ましく、１２０分以上であることが特に好ましい。
【００７０】
（メタ）アクリル酸を分割添加または連続添加することにより、（メタ）アクリル酸を一括導入する方法に比べて、反応速度が速くなる。さらに、ＭＡＡ付加体、ＰｈＯＨ付加体、フェニルメタクリレート二量体、ＡＡ付加体及びＰＨＡ−ＰｈＯＨ付加体の副生を抑制することができ、フェニル（メタ）アクリレートの生成量が増加する。
【００７１】
反応時、生成物の精製時、生成物を含む溶液及び精製フェニル（メタ）アクリレート溶液を保存する際には、原料や生成物の重合を防止するために、反応容器中の気相部を酸素含有ガス雰囲気にすることが好ましく、反応溶液中に酸素や空気等の酸素含有ガスを吹き込むことがより好ましい。酸素含有ガスは反応容器の２か所以上から導入してもよい。
【００７２】
また、反応溶液中に重合禁止剤を添加して、重合防止剤を反応溶液中に共存させることが好ましい。重合防止剤としては、特に限定されるものではないが、例えばベンゾキノン等のキノン系重合防止剤；フェノール、１，４−ベンゼンジオール、４−メトキシフェノール、２，６−ジ−ｔｅｒｔ−ブチルフェノール、２，４−ジ−ｔｅｒｔ−ブチルフェノール、２−ｔｅｒｔ−ブチル−４，６−ジメチルフェノール、２，６−ジ−ｔｅｒｔ−ブチル−４−メチルフェノール、２，４，６−トリ−ｔｅｒｔ−ブチルフェノール等のフェノール系重合防止剤；アルキル化ジフェニルアミン、Ｎ，Ｎ’−ジフェニル−ｐ−フェニレンジアミン、フェノチアジン等のアミン系重合防止剤；４−ヒドロキシ−２，２，６，６−テトラメチルピペリジン−Ｎ−オキシル（ＨＯ−ＴＥＭＰＯ）、４−ベンゾイルオキシ−２，２，６，６−テトラメチルピペリジン−Ｎ−オキシル（ＢＴＯＸ）、４−アセトキシ−２，２，６，６−テトラメチルピペリジン−Ｎ−オキシル等のＮ−オキシル系重合防止剤；金属銅、硫酸銅、ジメチルジチオカルバミン酸銅、ジエチルジチオカルバミン酸銅、ジブチルジチオカルバミン酸銅等のジチオカルバミン酸銅系重合防止剤等が挙げられる。これらのうち、フェノール、１，４−ベンゼンジオール、４−メトキシフェノール、フェノチアジン、ＨＯ−ＴＥＭＰＯ、ＢＴＯＸが好ましく、フェノール、１，４−ベンゼンジオール、４−メトキシフェノール、ＢＴＯＸがより好ましく、フェノールがさらに好ましい。これらの重合防止剤は、１種を単独で使用してもよく、２種以上を併用してもよい。
【００７３】
（５）フェニル（メタ）アクリレートの精製
本発明において得られたフェニル（メタ）アクリレートは、必要に応じて精製を行うことができる。精製方法については特には限定されず、公知の方法を使用することができる。
【００７４】
フェニル（メタ）アクリレートを精製する方法としては、例えば分液、蒸留、晶析等を挙げることができる。これらを単独で実施してもよいし、２以上を組み合わせて実施してもよい。分液と蒸留によりフェニル（メタ）アクリレートを精製することが好ましい。
【００７５】
分液にて、フェニル（メタ）アクリレートを洗浄する場合、水酸化ナトリウム水溶液、水酸化カリウム水溶液等のアルカリ水溶液を使用して洗浄することができる。使用するアルカリ水溶液のアルカリの濃度や洗浄回数については、反応条件等に応じて適宜選択することができる。
【００７６】
蒸留方法としては、特に限定されるものではなく、例えば、単蒸留、精密蒸留、薄膜蒸留等が挙げられる。蒸留は、減圧下、大気圧下、加圧下のいずれで実施してもよいが、減圧下で実施することが好ましい。
【００７７】
（６）フェニル（メタ）アクリレート組成物
本発明に係るフェニル（メタ）アクリレート組成物（以下、第一の組成物とも示す）は、フェニル（メタ）アクリレートを９０質量％以上９９．９９９質量％以下、及び炭酸ジフェニルを０．００１質量％以上１０質量％以下含む。第一の組成物は、フェニル（メタ）アクリレートを９５質量％以上９９．９９９質量％以下、及び炭酸ジフェニルを０．００１質量％以上５質量％以下含むことが好ましく、フェニル（メタ）アクリレートを９８質量％以上９９．９９９質量％以下、及び炭酸ジフェニルを０．００１質量％以上２質量％以下含むことがより好ましく、フェニル（メタ）アクリレートを９９質量％以上９９．９９９質量％以下、及び炭酸ジフェニルを０．００１質量％以上１質量％以下含むことがさらに好ましく、フェニル（メタ）アクリレートを９９．５質量％以上９９．９９９質量％以下、及び炭酸ジフェニルを０．００１質量％以上０．５質量％以下含むことが特に好ましい。
【００７８】
第一の組成物がフェニル（メタ）アクリレートを９０質量％以上９９．９９９質量％以下含むことでポリマー物性への影響を抑制することができる。また、第一の組成物が炭酸ジフェニルを０．００１質量％以上１０質量％以下含むことで保存中の重合が抑制されて取扱いが容易になる。フェニル（メタ）アクリレートの精製が不十分で触媒が残存した場合においても、炭酸ジフェニルが０．００１質量％以上１０質量％以下含まれることによって、予期せぬ重合を抑制することができる。第一の組成物は、９０質量％以上９９．９９９質量％以下のフェニル（メタ）アクリレート、及び０．００１質量％以上１０質量％以下の炭酸ジフェニルからなってもよい。すなわち、第一の組成物は、フェニル（メタ）アクリレートと炭酸ジフェニルとの合計が１００質量％であってもよい。
【００７９】
第一の組成物は、本発明に係るフェニル（メタ）アクリレートの製造方法により好適に製造することができる。フェニル（メタ）アクリレートと炭酸ジフェニルの含有量は、例えば、触媒や反応時間を変更すること等により、本発明に係る範囲内に調整することができる。
【００８０】
また、本発明に係るフェニル（メタ）アクリレート組成物（以下、第二の組成物とも示す）は、フェニル（メタ）アクリレートを９０質量％以上９９．９９９質量％以下、及び（メタ）アクリル酸付加体を０．００１質量％以上１０質量％以下含む。第二の組成物は、フェニル（メタ）アクリレートを９５質量％以上９９．９９９質量％以下、及び（メタ）アクリル酸付加体を０．００１質量％以上５質量％以下含むことが好ましく、フェニル（メタ）アクリレートを９８質量％以上９９．９９９質量％以下、及び（メタ）アクリル酸付加体を０．００１質量％以上２質量％以下含むことがより好ましく、フェニル（メタ）アクリレートを９９質量％以上９９．９９９質量％以下、及び（メタ）アクリル酸付加体を０．００１質量％以上１質量％以下含むことがさらに好ましく、フェニル（メタ）アクリレートを９９．５質量％以上９９．９９９質量％以下、及び（メタ）アクリル酸付加体を０．００１質量％以上０．５質量％以下含むことが特に好ましい。
【００８１】
第二の組成物がフェニル（メタ）アクリレートを９０質量％以上９９．９９９質量％以下含むことでポリマー物性への影響を抑制することができる。また、第二の組成物が、分子鎖がフェニル（メタ）アクリレートより長い（メタ）アクリル酸付加体を０．００１質量％以上１０質量％以下含むことで、フェニル（メタ）アクリレート組成物の融点を下げることができ、寒冷地においても凍結することがなく取扱いが容易になる。第二の組成物は、９０質量％以上９９．９９９質量％以下のフェニル（メタ）アクリレート、及び０．００１質量％以上１０質量％以下の（メタ）アクリル酸付加体からなってもよい。すなわち、第二の組成物は、フェニル（メタ）アクリレートと（メタ）アクリル酸付加体との合計が１００質量％であってもよい。
【００８２】
第二の組成物は、本発明に係るフェニル（メタ）アクリレートの製造方法により好適に製造することができる。フェニル（メタ）アクリレートと（メタ）アクリル酸付加体の含有量は、例えば（メタ）アクリル酸の反応器への導入方法を変更すること等により、本発明に係る範囲内に調整することができる。
【００８３】
第一の組成物及び第二の組成物の保存容器は、特に限定されるものではなく、例えば、ガラス製容器、樹脂製容器、金属製の貯蔵タンク、ドラム缶、ローリーなどが挙げられる。
【００８４】
第一の組成物及び第二の組成物は、特に限定されるものではないが、例えば食品添加物、化粧品添加物、医薬品原料、香料、合成樹脂原料、樹脂添加剤、塗料、各種材料等に用いることができる。
【実施例】
【００８５】
以下、実施例により本発明をさらに詳細に説明するが、本発明は以下の実施例に限定されるものではない。【００８６】
実施例において、炭酸ジフェニル、フェニル（メタ）アクリレート等の分析は、液体クロマトグラフィー又はガスクロマトグラフィーにより行った。【００８７】
炭酸ジフェニルは、東京化成株式会社より購入した純度が９９質量％のものを使用した。メタクリル酸は、三菱レイヨン株式会社において製造した純度が９９．９質量％のものを使用した。アクリル酸は和光純薬工業株式会社より購入した純度が９８質量％のものを使用した。【００８８】
＜実施例１＞
空気導入管を備えた２００ｍＬのガラス製容器に、メタクリル酸２５．８ｇ（３００ｍｍｏｌ）、炭酸ジフェニル４０．０ｇ（１８７ｍｍｏｌ）、触媒としてメタクリル酸ナトリウム０．６ｇ（６ｍｍｏｌ）、重合禁止剤として１，４−ベンゼンジオール０．０２ｇ及び４−ベンゾイルオキシ−２，２，６，６−テトラメチルピペリジン−Ｎ−オキシル０．０２ｇを入れた。この混合液に空気を毎分１０ｍＬの流量で吹き込みながら、内温が１４０℃になるように加熱して６時間攪拌した。【００８９】
その結果、得られた反応液の炭酸ジフェニルの転化率は４５％であった。生成したフェニルメタクリレートは１３．６ｇ（８４ｍｍｏｌ）であった。炭酸ジフェニルに対するフェニルメタクリレートの収率は４５％であった。【００９０】
＜実施例２〜１４＞
触媒として、メタクリル酸ナトリウム０．６ｇ（６ｍｍｏｌ）を用いる代わりに、表１に示す触媒種と触媒量（仕込み量）を用いた以外は、実施例１と同様の操作を行った。得られた反応液の炭酸ジフェニルの転化率、フェニルメタクリレートの生成量、炭酸ジフェニルに対するフェニルメタクリレートの収率を表１に併記した。なお、表中のＤＰＣは炭酸ジフェニル、ＰＨＭＡはフェニルメタクリレートを示す。【００９１】
【表１】
0006459515.tif 000009
【００９２】
これらの実施例から、種々の触媒（アミン化合物、第１族金属化合物、第２族金属化合物及びトリフルオロメタンスルホン酸金属化合物）で、効率的にフェニルメタクリレートが得られることが分かった。【００９３】
＜実施例１５＞
ジムロート冷却器、空気導入管を備えた２００ｍＬのガラス製三つ口フラスコに、メタクリル酸４５．０ｇ（５２３ｍｍｏｌ）、炭酸ジフェニル７９．９ｇ（３７３ｍｍｏｌ）、触媒としてメタクリル酸ナトリウム４．９ｇ（４５ｍｍｏｌ）、重合禁止剤として１，４−ベンゼンジオール０．０４ｇ及び４−ベンゾイルオキシ−２，２，６，６−テトラメチルピペリジン−Ｎ−オキシル０．０４ｇを入れた。【００９４】
この混合液に空気を毎分２０ｍＬの流量で吹き込みながら、内温が１３０℃になるように加熱して２６時間攪拌したところ、炭酸ジフェニルの濃度が０．００３質量％以下である反応液を得た。【００９５】
得られた反応液を分液ロートに移し、ｎ−ヘキサン１９ｇと１５質量％水酸化ナトリウム水溶液４２ｇを加え、激しく振って混合させた後、静置すると油層と水層に分離した。水層を下部から抜き出し、次いで、油層に対してｎ−ヘキサンを加えることなく同様の操作を行い、１５質量％水酸化ナトリウム水溶液６０ｇで１回、１５質量％水酸化ナトリウム水溶液４０ｇで１回、水５０ｇで２回、油層を洗浄した。【００９６】
得られた油層に、重合禁止剤として４−ベンゾイルオキシ−２，２，６，６−テトラメチルピペリジン−Ｎ−オキシル０．０２ｇを加えた後、空気を導入しながら、２５℃、５０ｔｏｒｒ（６．７ｋＰａ）の条件でエバポレーターを用いて、ｎ−ヘキサンを留去し、濃縮した。【００９７】
得られた液を、空気導入管を備えた１００ｍＬフラスコに移し、空気を導入しながら、圧力１〜２ｔｏｒｒ（０．１〜０．３ｋＰａ）で蒸留することで、７１〜７４℃の留出物として、純度９９．９質量％であるフェニルメタクリレートを得た。【００９８】
この実施例から、メタクリル酸ナトリウムを触媒として用いたとき、洗浄と蒸留を行うことで、フェニルメタクリレートを高純度で単離できることが分かった。【００９９】
＜実施例１６＞
ジムロート冷却器、空気導入管を備えた３００ｍＬのガラス製四つ口フラスコに、メタクリル酸４８．２ｇ（５６０ｍｍｏｌ）、炭酸ジフェニル１００．３ｇ（４６８ｍｍｏｌ）、触媒としてメタクリル酸マグネシウム５．５ｇ（２８ｍｍｏｌ）、重合禁止剤として１，４−ベンゼンジオール０．０２ｇ及び４−ベンゾイルオキシ−２，２，６，６−テトラメチルピペリジン−Ｎ−オキシル０．０２ｇを入れた。この混合液に空気を毎分１０ｍＬの流量で吹き込みながら、内温が１４０℃になるように加熱して９時間攪拌した。【０１００】
反応終了時の反応液の質量は１３２ｇであった。この反応液の組成は、フェニルメタクリレートが５２質量％、フェノールが３４質量％、メタクリル酸が５質量％、残りは触媒由来のマグネシウム化合物等であり、炭酸ジフェニルは０．００３質量％以下であった。【０１０１】
次に得られた反応液を分液ロートに移し、ｎ−ヘキサン２３ｇと水５５ｇを加え、激しく振って混合させた後、静置すると油層と水層に分離した。水層を下部から抜き出し、次いで、油層に対してｎ−ヘキサンを加えることなく同様の操作を行い、水５５ｇで１回、１５質量％水酸化ナトリウム水溶液５０ｇで１回、１５質量％水酸化ナトリウム水溶液１００ｇで１回、１５質量％水酸化ナトリウム水溶液５０ｇで２回、水５０ｇで２回、油層を洗浄した。【０１０２】
得られた油層に、重合禁止剤として４−ベンゾイルオキシ−２，２，６，６−テトラメチルピペリジン−Ｎ−オキシル０．０２ｇを加えた後、空気を導入しながら、２５℃、５０ｔｏｒｒ（６．７ｋＰａ）の条件でエバポレーターを用いて、ｎ−ヘキサンを留去し、濃縮した。【０１０３】
得られた液を、空気導入管を備えた１００ｍＬフラスコに移し、空気を導入しながら、圧力２〜１１ｔｏｒｒ（０．３〜１．５ｋＰａ）で蒸留することで、５７〜７４℃の留出物として、純度９９．６質量％であるフェニルメタクリレートを得た。この留出物には、ＭＡＡ付加体が０．０２９質量％含まれていた。【０１０４】
この実施例から、メタクリル酸マグネシウムを触媒として用いたとき、洗浄と蒸留を行うことで、フェニルメタクリレートを高純度で単離できることが分かった。【０１０５】
＜実施例１７＞
空気導入管を備えた２００ｍＬのガラス製容器に、メタクリル酸８．０ｇ（９３ｍｍｏｌ）、炭酸ジフェニル４０．０ｇ（１８７ｍｍｏｌ）、触媒としてメタクリル酸マグネシウム２．２ｇ（１１ｍｍｏｌ）、重合禁止剤として１，４−ベンゼンジオール０．０２ｇと４−ベンゾイルオキシ−２，２，６，６−テトラメチルピペリジン−Ｎ−オキシル０．０２ｇ、および内部標準物質としてジフェニルエーテル３．２ｇ（１９ｍｍｏｌ）を入れた。この混合液に空気を毎分１０ｍＬの流量で吹き込みながら、内温が１３０℃になるように加熱して５時間攪拌した。この結果、反応で生成したフェニルメタクリレートは１４．０ｇ（８６ｍｍｏｌ）であった。【０１０６】
＜実施例１８〜２１＞
ガラス製容器に入れるメタクリル酸の量を、表２に示す量に変えた以外は実施例１７と同様の操作を行った。原料として用いた炭酸ジフェニルに対する原料として用いたメタクリル酸のモル比、加熱時間１時間ごとのフェニルメタクリレートの生成量を表２に併記した。なお、表中のＭＡＡはメタクリル酸、ＤＰＣは炭酸ジフェニル、ＰＨＭＡはフェニルメタクリレートを示す。【０１０７】
【表２】
0006459515.tif 000010
【０１０８】
これらの実施例から、炭酸ジフェニルに対して種々のモル比の（メタ）アクリル酸を用いても、フェニルメタクリレートが多く生成することが分かった。【０１０９】
＜実施例２２＞
空気導入管を備えた２００ｍＬのガラス製容器に、メタクリル酸２１．２ｇ（２４６ｍｍｏｌ）、炭酸ジフェニル４４．０ｇ（２０５ｍｍｏｌ）、触媒としてメタクリル酸マグネシウム１．２ｇ（６ｍｍｏｌ）、重合禁止剤として１，４−ベンゼンジオール０．００６ｇと４−ベンゾイルオキシ−２，２，６，６−テトラメチルピペリジン−Ｎ−オキシル０．００６ｇ、および内部標準物質としてジフェニルエーテル３．５ｇ（２１ｍｍｏｌ）を入れた。この混合液に空気を毎分１０ｍＬの流量で吹き込みながら、内温が１００℃になるように加熱して１６時間攪拌した。【０１１０】
この結果、得られた反応液の炭酸ジフェニルの転化率は２８．２％であった。生成したフェニルメタクリレートは８．８ｇ（５４ｍｍｏｌ）であった。炭酸ジフェニルに対するフェニルメタクリレートの収率は２７％であった。また、フェニルメタクリレートの選択率（フェニルメタクリレートの収率を炭酸ジフェニルの転化率で割った値）は９４％であった。【０１１１】
＜実施例２３〜２６＞
反応温度を表３に示す値に変えた以外は、実施例２２と同様の操作を行った。得られた反応液の炭酸ジフェニルの転化率、フェニルメタクリレートの生成量、炭酸ジフェニルに対するフェニルメタクリレートの収率、フェニルメタクリレートの選択率を表３に併記した。なお、表中のＤＰＣは炭酸ジフェニル、ＰＨＭＡはフェニルメタクリレートを示す。【０１１２】
【表３】
0006459515.tif 000011
【０１１３】
これらの実施例から、種々の反応温度において、非常に高い選択率でフェニルメタクリレートが得られることが分かった。【０１１４】
＜実施例２７＞
空気導入管を備えた２００ｍＬのガラス製容器に、メタクリル酸２１．２ｇ（２４６ｍｍｏｌ）、炭酸ジフェニル４４．０ｇ（２０５ｍｍｏｌ）、触媒としてメタクリル酸マグネシウム２．４ｇ（１２ｍｍｏｌ）、重合禁止剤としてフェノール０．００１ｇ、内部標準物質としてジフェニルエーテル３．５ｇ（２１ｍｍｏｌ）を入れた。この混合液に空気を毎分１０ｍＬの流量で吹き込みながら、内温が１３０℃になるように加熱して５時間攪拌した。【０１１５】
この結果、得られた反応液の炭酸ジフェニルの転化率は８９％であった。生成したフェニルメタクリレートは２７．９ｇ（１７２ｍｍｏｌ）であった。炭酸ジフェニルに対するフェニルメタクリレートの収率は８４％であった。【０１１６】
この実施例から、重合禁止剤を１，４−ベンゼンジオールと４−ベンゾイルオキシ−２，２，６，６−テトラメチルピペリジン−Ｎ−オキシルから、フェノールに代えても、高収率でフェニルメタクリレートが得られることが分かった。【０１１７】
＜実施例２８＞
空気導入管を備えた５０ｍＬのガラス製三つ口フラスコに、アクリル酸６．５ｇ（９０ｍｍｏｌ）、炭酸ジフェニル１６．０ｇ（７５ｍｍｏｌ）、触媒として４−ジメチルアミノピリジン０．５ｇ（４ｍｍｏｌ）、重合禁止剤としてフェノール０．００４ｇ、内部標準物質としてジフェニルエーテル１．３ｇ（７ｍｍｏｌ）を入れた。この混合液に空気を毎分１０ｍＬの流量で吹き込みながら、内温が１３０℃になるように加熱して６時間攪拌した。続いて、内温が１４０℃になるように加熱して３時間攪拌した。【０１１８】
この結果、生成したフェニルアクリレートは６．５ｇ（４４ｍｍｏｌ）であった。炭酸ジフェニルに対するフェニルアクリレートの収率は５９％であった。【０１１９】
この実施例から、原料をメタクリル酸からアクリル酸に代えても、効率よくフェニルエステルが得られることが分かった。【０１２０】
＜実施例２９＞
空気導入管を備えた２００ｍＬのガラス製容器に、メタクリル酸２１．２ｇ（２４６ｍｍｏｌ）、炭酸ジフェニル４４．０ｇ（２０５ｍｍｏｌ）、触媒としてメタクリル酸マグネシウム３．６ｇ（１８ｍｍｏｌ）、重合禁止剤として１，４−ベンゼンジオール０．００６ｇと４−ベンゾイルオキシ−２，２，６，６−テトラメチルピペリジン−Ｎ−オキシル０．００６ｇ、および内部標準物質としてジフェニルエーテル３．５ｇ（２１ｍｍｏｌ）を入れた。この混合液に空気を毎分１０ｍＬの流量で吹き込みながら、内温が１３０℃になるように加熱して５時間攪拌した。【０１２１】
この結果、得られた反応液の炭酸ジフェニルの転化率は９５％であった。生成したフェニルメタクリレートは２９．３ｇ（１８０ｍｍｏｌ）であった。炭酸ジフェニルに対するフェニルメタクリレートの収率は８８％であった。フェニルメタクリレートの選択率（フェニルメタクリレートの収率を炭酸ジフェニルの転化率で割った値）は９３％であった。【０１２２】
この実施例から、触媒であるメタクリル酸マグネシウムの量を増やすと、さらに効率よくフェニルエステルが得られることが分かった。【０１２３】
＜実施例３０＞
空気導入管を備えた５０ｍＬのガラス製三つ口フラスコに、メタクリル酸１１．２ｇ（１３１ｍｍｏｌ）、炭酸ジフェニル２３．２ｇ（１０８ｍｍｏｌ）、触媒としてメタクリル酸ナトリウム１．４ｇ（１３ｍｍｏｌ）、重合禁止剤として４−ヒドロキシ−２，２，６，６−テトラメチルピペリジン−Ｎ−オキシル０．０１ｇと４−ベンゾイルオキシ−２，２，６，６−テトラメチルピペリジン−Ｎ−オキシル０．０１ｇを入れた。この混合液に空気を毎分１０ｍＬの流量で吹き込みながら、内温が１３０℃になるように加熱して３．０時間攪拌した。【０１２４】
この結果、得られた反応液の炭酸ジフェニルの転化率は５９％であった。生成したフェニルメタクリレートは１０．１ｇ（６２ｍｍｏｌ）であった。炭酸ジフェニルに対するフェニルメタクリレートの収率は５８％であった。【０１２５】
＜実施例３１、３２＞
フラスコに入れるメタクリル酸ナトリウムを表４に示す量に変え、加熱時間を表４に示す値に変えた以外は、実施例３０と同様の操作を行った。原料として用いた炭酸ジフェニルに対する触媒として用いたメタクリル酸ナトリウムのモル比、加熱時間、得られた反応液の炭酸ジフェニルの転化率、フェニルメタクリレートの生成量、炭酸ジフェニルに対するフェニルメタクリレートの収率を表４に併記した。なお、表中のＤＰＣは炭酸ジフェニル、ＰＨＭＡはフェニルメタクリレートを示す。【０１２６】
【表４】
0006459515.tif 000012
【０１２７】
これらの実施例から、メタクリル酸ナトリウムの量を変えても、効率よくフェニルメタクリレートが得られることが分かった。【０１２８】
＜実施例３３＞
空気導入管を備えた２００ｍＬのガラス製容器に、メタクリル酸２２．６ｇ（２６３ｍｍｏｌ）、炭酸ジフェニル４３．０ｇ（２０１ｍｍｏｌ）、触媒としてメタクリル酸ナトリウム０．７ｇ（６ｍｍｏｌ）、重合禁止剤として１，４−ベンゼンジオール０．０２ｇと４−ベンゾイルオキシ−２，２，６，６−テトラメチルピペリジン−Ｎ−オキシル０．０２ｇを入れた。この混合液に空気を毎分１０ｍＬの流量で吹き込みながら、内温が１４０℃になるように加熱して３．５時間攪拌した。【０１２９】
この結果、得られた反応液の炭酸ジフェニルの転化率は３６％であった。生成したフェニルメタクリレートは１１．５ｇ（７１ｍｍｏｌ）であった。炭酸ジフェニルに対するフェニルメタクリレートの収率は３５％であった。【０１３０】
＜実施例３４＞
空気導入管を備えた２００ｍＬのガラス製容器に、メタクリル酸１２．３ｇ（１４３ｍｍｏｌ）、炭酸ジフェニル４３．０ｇ（２０１ｍｍｏｌ）、触媒としてメタクリル酸ナトリウム０．７ｇ（６ｍｍｏｌ）、重合禁止剤として１，４−ベンゼンジオール０．０２ｇと４−ベンゾイルオキシ−２，２，６，６−テトラメチルピペリジン−Ｎ−オキシル０．０２ｇを入れた。この混合液に空気を毎分１０ｍＬの流量で吹き込みながら、内温が１４０℃になるように加熱攪拌した。内温が１４０℃になった時点を０時間としたとき、０．５時間、１．０時間、１．５時間、２．０時間、２．５時間、３．０時間の時点でそれぞれメタクリル酸１．７ｇ（２０ｍｍｏｌ）を添加し、最終的なメタクリル酸投入量は２２．６ｇ（２６３ｍｍｏｌ）となった。加熱時間が３．５時間になるまで攪拌した。【０１３１】
この結果、得られた反応液の炭酸ジフェニルの転化率は４５％であった。生成したフェニルメタクリレートは１４．５ｇ（８９ｍｍｏｌ）であった。炭酸ジフェニルに対するフェニルメタクリレートの収率は４５％であった。【０１３２】
表５に得られた反応液の炭酸ジフェニルの転化率、フェニルメタクリレートの生成量、炭酸ジフェニルに対するフェニルメタクリレートの収率を記載した。なお、表中のＤＰＣは炭酸ジフェニル、ＰＨＭＡはフェニルメタクリレートを示す。【０１３３】
【表５】
0006459515.tif 000013
【０１３４】
これらの実施例から、メタクリル酸を分割添加しながら反応させることで、フェニルメタクリレートの生成速度が向上することが分かった。【０１３５】
＜実施例３５＞
空気導入管を備えた２００ｍＬのガラス製容器に、メタクリル酸２１．２ｇ（２４６ｍｍｏｌ）、炭酸ジフェニル４４．０ｇ（２０５ｍｍｏｌ）、触媒としてメタクリル酸マグネシウム２．４ｇ（１２ｍｍｏｌ）、重合禁止剤としてフェノール０．０４ｇ、および内部標準物質としてジフェニルエーテル３．５ｇ（２１ｍｍｏｌ）を入れた。この混合液に空気を毎分１０ｍＬの流量で吹き込みながら、内温が１４０℃になるように加熱して５時間攪拌した。【０１３６】
この結果、得られた反応液の炭酸ジフェニルの転化率は９８．８％であった。生成したフェニルメタクリレートは３０．３ｇ（１８７ｍｍｏｌ）であった。炭酸ジフェニルに対するフェニルメタクリレートの収率は９１％であった。生成したＭＡＡ付加体は１．０５ｇ（４．２ｍｍｏｌ）であった。炭酸ジフェニルに対するＭＡＡ付加体の収率は２．０７％であった。生成したＰｈＯＨ付加体は０．２７ｇ（１．１ｍｍｏｌ）であった。炭酸ジフェニルに対するＰｈＯＨ付加体の収率は０．５１％であった。生成したフェニルメタクリレート二量体は０．８４ｇ（２．６ｍｍｏｌ）であった。炭酸ジフェニルに対するフェニルメタクリレート二量体の収率は２．５２％であった。フェニルメタクリレートの選択率（フェニルメタクリレートの収率を炭酸ジフェニルの転化率で割った値）は９２％であった。【０１３７】
＜実施例３６＞
空気導入管を備えた２００ｍＬのガラス製容器に、メタクリル酸９．２ｇ（１０６ｍｍｏｌ）、炭酸ジフェニル４４．０ｇ（２０５ｍｍｏｌ）、触媒としてメタクリル酸マグネシウム２．４ｇ（１２ｍｍｏｌ）、重合禁止剤としてフェノール０．０４ｇ、および内部標準物質としてジフェニルエーテル３．５ｇ（２１ｍｍｏｌ）を入れた。この混合液に空気を毎分１０ｍＬの流量で吹き込みながら、内温が１４０℃になるように加熱攪拌した。内温が１４０℃になった時点を０時間としたとき、０．５時間の時点でメタクリル酸３．５ｇ（４０ｍｍｏｌ）を添加し、１．０時間、１．５時間、２．０時間、２．５時間、３．０時間の時点でそれぞれメタクリル酸１．７ｇ（２０ｍｍｏｌ）を添加し、最終的なメタクリル酸投入量は２１．２ｇ（２４６ｍｍｏｌ）となった。加熱時間が５．０時間になるまで攪拌した。【０１３８】
この結果、得られた反応液の炭酸ジフェニルの転化率は９８．９％であった。生成したフェニルメタクリレートは３０．７ｇ（１８９ｍｍｏｌ）であった。炭酸ジフェニルに対するフェニルメタクリレートの収率は９２％であった。生成したＭＡＡ付加体は０．５７ｇ（２．３ｍｍｏｌ）であった。炭酸ジフェニルに対するＭＡＡ付加体の収率は１．１２％であった。生成したＰｈＯＨ付加体は０．１９ｇ（０．８ｍｍｏｌ）であった。炭酸ジフェニルに対するＰｈＯＨ付加体の収率は０．３７％であった。生成したフェニルメタクリレート二量体は０．７９ｇ（２．４ｍｍｏｌ）であった。炭酸ジフェニルに対するフェニルメタクリレート二量体の収率は２．３８％であった。フェニルメタクリレートの選択率（フェニルメタクリレートの収率を炭酸ジフェニルの転化率で割った値）は９３％であった。【０１３９】
＜実施例３７＞
空気導入管を備えた２００ｍＬのガラス製容器に、メタクリル酸９．２ｇ（１０６ｍｍｏｌ）、炭酸ジフェニル４４．０ｇ（２０５ｍｍｏｌ）、触媒としてメタクリル酸マグネシウム２．４ｇ（１２ｍｍｏｌ）、重合禁止剤としてフェノール０．０４ｇ、および内部標準物質としてジフェニルエーテル３．５ｇ（２１ｍｍｏｌ）を入れた。この混合液に空気を毎分１０ｍＬの流量で吹き込みながら、内温が１４０℃になるように加熱攪拌した。内温が１４０℃になった時点を０時間としたとき、３０分〜９０分の期間に０．１１３ｇ／分の流量でメタクリル酸６．８ｇ（８０ｍｍｏｌ）を連続添加した。また、９５分〜１８５分の期間に０．０５８ｇ／分の流量でメタクリル酸５．２ｇ（６０ｍｍｏｌ）を連続添加した。最終的なメタクリル酸投入量は２１．２ｇ（２４６ｍｍｏｌ）となった。加熱時間が５．０時間になるまで攪拌した。【０１４０】
この結果、得られた反応液の炭酸ジフェニルの転化率は９９．０％であった。生成したフェニルメタクリレートは３０．９ｇ（１９０ｍｍｏｌ）であった。炭酸ジフェニルに対するフェニルメタクリレートの収率は９３％であった。生成したＭＡＡ付加体は０．５３ｇ（２．１ｍｍｏｌ）であった。炭酸ジフェニルに対するＭＡＡ付加体の収率は１．０４％であった。生成したＰｈＯＨ付加体は０．２０ｇ（０．８ｍｍｏｌ）であった。炭酸ジフェニルに対するＰｈＯＨ付加体の収率は０．３９％であった。生成したフェニルメタクリレート二量体は０．７９ｇ（２．４ｍｍｏｌ）であった。炭酸ジフェニルに対するフェニルメタクリレート二量体の収率は２．３８％であった。フェニルメタクリレートの選択率（フェニルメタクリレートの収率を炭酸ジフェニルの転化率で割った値）は９４％であった。【０１４１】
表６に得られた反応液の炭酸ジフェニルの転化率、フェニルメタクリレートの生成量、炭酸ジフェニルに対するフェニルメタクリレートの収率、炭酸ジフェニルに対するＭＡＡ付加体の収率、炭酸ジフェニルに対するＰｈＯＨ付加体の収率、炭酸ジフェニルに対するフェニルメタクリレート二量体の収率を記載した。なお、表中のＤＰＣは炭酸ジフェニル、ＰＨＭＡはフェニルメタクリレート、ＭＡＡはメタクリル酸を示す。【０１４２】
【表６】
0006459515.tif 000014
【０１４３】
これらの実施例から、メタクリル酸を分割添加または連続添加しながら反応させることで、副反応が抑制され、フェニルメタクリレートの生成量が増えることが分かった。【０１４４】
＜実施例３８＞
ジムロート冷却器、空気導入管を備えた１Ｌのガラス製四つ口フラスコに、メタクリル酸１９３．１ｇ（２．２４ｍｏｌ）、炭酸ジフェニル４００．０ｇ（１．８７ｍｏｌ）、触媒としてメタクリル酸マグネシウム２１．８ｇ（０．１１ｍｏｌ）、重合禁止剤としてフェノール０．４ｇを入れた。【０１４５】
この混合液に空気を毎分２０ｍＬの流量で吹き込みながら、内温が１００℃になるように加熱して２時間攪拌した。続いて、内温が１２０℃になるように加熱して２時間攪拌した。続いて、内温が１３０℃になるように加熱して１４時間攪拌したところ、５２７．０ｇの反応液を得た。【０１４６】
得られた反応液の炭酸ジフェニルの転化率は９９．５％であった。生成したフェニルメタクリレートは２６８．３ｇ（１．６５ｍｏｌ）であった。炭酸ジフェニルに対するフェニルメタクリレートの収率は８８％であった。生成したＭＡＡ付加体は１１．１ｇ（４４．７ｍｍｏｌ）であった。炭酸ジフェニルに対するＭＡＡ付加体の収率は２．４％であった。生成したＰｈＯＨ付加体は３．４ｇ（１３．３ｍｍｏｌ）であった。炭酸ジフェニルに対するＰｈＯＨ付加体の収率は０．７％であった。生成したフェニルメタクリレート二量体は８．５ｇ（２６．２ｍｍｏｌ）であった。炭酸ジフェニルに対するフェニルメタクリレート二量体の収率は２．８％であった。フェニルメタクリレートの選択率（フェニルメタクリレートの収率を炭酸ジフェニルの転化率で割った値）は８８％であった。【０１４７】
得られた反応液を分液ロートに移し、ｎ−ヘキサン１２０ｇと９質量％塩化水素水溶液１５０ｇを加え、激しく振って混合させた後、静置すると油層と水層に分離した。水層を下部から抜き出し、次いで、油層に対してｎ−ヘキサンを加えることなく同様の操作を行い、水１００ｇで１回、１５質量％水酸化ナトリウム水溶液２００ｇで３回、水２００ｇで２回、油層を洗浄した。【０１４８】
得られた油層に、重合禁止剤としてフェノチアジン０．６ｇを加えた後、空気を導入しながら、２０℃、７０〜１２０ｔｏｒｒ（９．３〜１６．０ｋＰａ）の条件でエバポレーターを用いて、ｎ−ヘキサンを留去し、濃縮した。【０１４９】
得られた液を、熱媒温度７２℃、圧力０．７〜０．８ｔｏｒｒ（０．０９〜０．１１ｋＰａ）、送液量３．６ｍＬ／分の条件で薄膜蒸留装置にて蒸留精製を行ったところ、留出物として純度９９．７質量％であるフェニルメタクリレート２２７．６ｇ（１．４０ｍｏｌ）を得た。炭酸ジフェニルに対する全収率は７５％であった。また、この留出物には、炭酸ジフェニルが０．０５０質量％、フェノールが０．００６質量％、ＭＡＡ付加体が０．１６５質量％、ＰｈＯＨ付加体が０．００７質量％含まれていた。【０１５０】
この実施例から、薄膜蒸留を用いても、高純度のフェニルメタクリレートが得られることが分かった。【０１５１】
＜実施例３９＞
３０ｍＬのガラス製試験管に、フェニルメタクリレートを９０．０質量％、及び炭酸ジフェニルを１０．０質量％含む組成物を５．６ｇ入れた。１２０℃のオイルバスで６時間加熱したところ、重合せず、液体のままであった。【０１５２】
＜比較例１＞
３０ｍＬのガラス製試験管に、フェニルメタクリレートを９９．９質量％含み、炭酸ジフェニルを含まない組成物を５．０ｇ入れた。１２０℃のオイルバスで６時間加熱したところ、重合して固体が得られた。【０１５３】
＜実施例４０〜４４＞
ガラス製試験管の内容物を表７に示す物に変えた以外は、実施例３９と同様の操作を行った。加熱後の内容物の状態を表７に併記した。なお、表中のＤＰＣは炭酸ジフェニル、ＰＨＭＡはフェニルメタクリレートを示す。【０１５４】
【表７】
0006459515.tif 000015
【０１５５】
これらの実施例から、フェニルメタクリレート組成物に炭酸ジフェニルが０．００１質量％以上１０質量％以下含まれると、重合を抑制できることがわかった。【０１５６】
＜実施例４５＞
空気導入管を備えた５０ｍＬのガラス製三つ口フラスコに、アクリル酸１２．１ｇ（１６８ｍｍｏｌ）、炭酸ジフェニル１２．０ｇ（５６ｍｍｏｌ）、触媒として水酸化マグネシウム０．３４ｇ（６ｍｍｏｌ）、重合禁止剤としてフェノール０．０１ｇ、内部標準物質としてジフェニルエーテル０．９５ｇ（５ｍｍｏｌ）を入れた。この混合液に空気を毎分１０ｍＬの流量で吹き込みながら、内温が１３５℃になるように加熱して１２時間攪拌した。【０１５７】
この結果、生成したフェニルアクリレートは４．１ｇ（２８ｍｍｏｌ）であった。炭酸ジフェニルに対するフェニルアクリレートの収率は４９％であった。【０１５８】
＜実施例４６＞
フラスコに入れる水酸化マグネシウム０．３４ｇ（６ｍｍｏｌ）を４−ジメチルアミノピリジン０．６８ｇ（６ｍｍｏｌ）に変えた以外は、実施例４５と同様の操作を行った。フェニルアクリレートの生成量、炭酸ジフェニルに対するフェニルアクリレートの収率を表８に併記した。なお、表中のＰＨＡはフェニルアクリレートを示す。【０１５９】
【表８】
0006459515.tif 000016
【０１６０】
この出願は、２０１３年１０月３０日に出願された日本出願特願２０１３−２２５３５２を基礎とする優先権を主張し、その開示の全てをここに取り込む。【０１６１】
以上、実施形態及び実施例を参照して本願発明を説明したが、本願発明は上記実施形態及び実施例に限定されるものではない。本願発明の構成や詳細には、本願発明のスコープ内で当業者が理解し得る様々な変更をすることができる。